(57)【要約】      （修正有）【課題】プリント画像上に点状の画像欠陥、かぶりや現像ゴーストが発生しない非磁性１成分現像剤用の現像ローラを提供する。【解決手段】導電性シャフト１の外周に導電性を有する被覆層２０を形成してなり、該被覆層の表面に非磁性１成分現像剤を担持して該非磁性１成分現像剤の薄層を形成し、この状態で静電潜像を表面に保持した静電潜像担持体に接触せずに該薄層から該非磁性１成分現像剤を静電潜像担持体表面の静電潜像に付着させ、該静電潜像を可視化する現像ローラ３２において、該被覆層中に少なくとも体積基準におけるメディアン径（Ｄ50）５〜３０μｍの粒子を含有し、且つ該被覆層のリーク開始ＤＣ電圧が０．５〜１００Ｖであることを特徴とする現像ローラ。【選択図】図１
2008096870.tif 000002
【特許請求の範囲】
【請求項１】
導電性シャフトの外周に導電性を有する被覆層を形成してなり、該被覆層の表面に非磁性１成分現像剤を担持して該非磁性１成分現像剤の薄層を形成し、
この状態で静電潜像を表面に保持した静電潜像担持体に接触せずに該薄層から該非磁性１成分現像剤を静電潜像担持体表面の静電潜像に付着させ、該静電潜像を可視化する現像ローラにおいて、
該被覆層中に少なくとも体積基準におけるメディアン径（Ｄ50）５〜３０μｍの粒子を含有し、且つ該被覆層のリーク開始ＤＣ電圧が０．５〜１００Ｖであることを特徴とする現像ローラ。
【請求項２】
前記被覆層が、最長部の径５０〜５００μｍのベナードセル構造を有することを特徴とする請求項１に記載の現像ローラ。
【発明の詳細な説明】
【技術分野】
【０００１】
本発明は、複写機、プリンタ或いはファクシミリの受信装置などの電子写真方式を採用した画像形成装置に組み込まれる現像ローラに関し、特に非磁性１成分現像方式を採用した現像装置に用いられる現像ローラに関するものである。
【背景技術】
【０００２】
現在広く用いられている電子写真画像形成方法は、電荷付与されたトナーを静電潜像担持体（電子写真感光体）上に形成した静電潜像に接触、或いは狭い間隙を介して対向させ、静電潜像をトナーにより顕像化する現像過程を経て形成された静電潜像担持体上のトナー画像を、普通紙等に転写した後、定着して最終画像を形成するものである。
【０００３】
トナー画像を形成するための現像方法として、キャリアとトナーとから構成される２成分現像剤を用いてトナーを帯電させ現像する２成分現像方式や、トナーのみから構成される１成分現像剤を用い、現像ローラや現像剤規制部材などとの摩擦帯電によりトナーを帯電させて現像を行う１成分現像方式がある。この１成分現像方式ではキャリアを使用しないので、現像装置が簡略化できるため、幅広く使用されている。特に、近年のカラー化の流れに伴い、磁性体を含有しないトナーを用いる非磁性１成分現像方式がカラー化も可能であるため、注目されている。
【０００４】
この方式は、２成分現像方式とは異なり、キャリアを使用せず、トナーのみを帯電部材と摩擦させ、或いは、現像ローラ面等に押圧することにより帯電させるものであり、現像器の機構が単純で、軽量化や小型化にできるという大きなメリットがある。その結果、通常、現像機構を４個以上必要とするカラー画像形成装置にも適用し易いという特徴も有する。特に近年、装置の軽量化、小型化が積極的に進められており、プリンタでは非磁性１成分現像剤を用いた現像方式が主流となっている。
【０００５】
この非磁性１成分現像方式における現像ローラとしては、従来、例えば導電性シャフトの外周にシリコーンゴム等を用いた弾性層を形成したものが用いられてきた。トナーを帯電させるためには、金属板或いはローラ等の帯電部材を用いて現像ローラ上にトナーの薄層を形成すると共に、これと摩擦させることにより行うため、機構的には極めて単純な構成の現像器となる。
【０００６】
この現像ローラは、金属性の導電性シャフトの外周面にシリコーンゴム等のゴム状弾性体を用いた弾性層が形成されているが、トナーへの帯電付与或いはトナーの搬送性を付与するために、弾性層上に表面層が形成されることがある。この表面層にはトナーの付着や融着を防止するために、フッ素ゴムを用いることが知られている。弾性層上にフッ素ゴムの層を形成するためには、接着性を向上させる必要があり、弾性層表面にシランカップリング剤の中間層を形成させ、更にその上にフッ素ゴム等を主成分として用いた塗布層を形成することが開示されている（例えば特許文献１参照。）。
【０００７】
しかしながら、開示された方法で得られた現像ローラは、トナー付着や融着防止の効果が不十分であり問題があった。
【０００８】
非磁性１成分現像方式ではトナーと現像ローラの間での電荷の授受が行われ、トナーのカウンター電荷が現像ローラ表面に蓄積する。このカウンター電荷は現像ローラ内部へリークすることで除去され、現像ローラ表面の電荷を常に中和することが必要である。
【０００９】
しかしながら、現像サイクルの高速化により、特に低温低湿環境において、現像ローラのチャージアップ（残電上昇）により、トナーの入れ替え性が悪化し、トナー帯電量分布の悪化、搬送量の増大等によりプリント画像上にかぶりや現像ゴーストが発生する問題があった。
【００１０】
この課題に対して、現像ローラの電気抵抗を調整するために電子導電剤として一般的に使用されるカーボンブラックの量を調整してチャージアップを抑制する方法が検討されている（例えば、特許文献２参照。）。
【００１１】
しかしながら、この方法により得られた現像ローラは、塗膜の強度が低下するために、ローラ表面に傷が付きやすく、この傷へトナーや外添剤（シリカ、チタニア等）が埋め込まれることで徐々に現像ローラ表面の汚染が発生し、プリント画像上に点状画像欠陥が発生する問題があった。
【特許文献１】特開平８−１９０２６３号公報
【特許文献２】特開平３−０３６５７０号公報
【発明の開示】
【発明が解決しようとする課題】
【００１２】
本発明は、プリント画像上に点状画像欠陥、かぶりや現像ゴーストが発生しない非磁性１成分現像剤用の現像ローラを提供することを目的とする。
【課題を解決するための手段】
【００１３】
本発明は、下記構成を採ることにより達成される。
【００１４】
１．
導電性シャフトの外周に導電性を有する被覆層を形成してなり、該被覆層の表面に非磁性１成分現像剤を担持して該非磁性１成分現像剤の薄層を形成し、
この状態で静電潜像を表面に保持した静電潜像担持体に接触せずに該薄層から該非磁性１成分現像剤を静電潜像担持体表面の静電潜像に付着させ、該静電潜像を可視化する現像ローラにおいて、
該被覆層中に少なくとも体積基準におけるメディアン径（Ｄ50）５〜３０μｍの粒子を含有し、且つ該被覆層のリーク開始ＤＣ電圧が０．５〜１００Ｖであることを特徴とする現像ローラ。
【００１５】
２．前記被覆層が、最長部の径５０〜５００μｍのベナードセル構造を有することを特徴とする前記１に記載の現像ローラ。
【発明の効果】
【００１６】
本発明の現像ローラは、該現像ローラを非磁性１成分現像剤を用いる画像形成装置に装着し、プリントを行ったとき、プリント画像上に点状画像欠陥、かぶりや現像ゴーストが発生しない優れた効果を有する。
【発明を実施するための最良の形態】
【００１７】
本発明者等は、プリント画像上に点状画像欠陥、かぶりや現像ゴーストが発生する原因が現像ローラのチャージアップにあると考え、チャージアップを抑えることで、上記問題の発生を抑制できるものと推測した。
【００１８】
種々検討の結果、現像ローラの被覆層中に少なくとも体積基準におけるメディアン径（Ｄ50）５〜３０μｍの粒子を含有させ、リーク開始ＤＣ電圧を０．５〜１００Ｖにすることにより、プリント画像上に点状画像欠陥、かぶりや現像ゴーストの発生を防止できることを見出した。
【００１９】
また、被覆層のリーク開始ＤＣ電圧を上記範囲におさえるためには、被覆層がベナードセル構造を有するように形成することが一つの方法である。
【００２０】
現像ローラ表面が汚染していても、特定のリーク開始ＤＣ電圧を持たせることで汚染の影響を抑えることができた。
【００２１】
このような効果が得られる理由としては、バインダー樹脂に導電剤を分散した中に体積基準におけるメディアン径（Ｄ50）５〜３０μｍの粒子を含有させることにより、電気的及び形状的な不均一部分を形成し、そこに印加する現像バイアスを局所的に集中させることで多数のリーク点が形成されたためと考えている。
【００２２】
また、バインダー樹脂に導電剤を分散した膜中に、最長部の径５０〜５００μｍのベナードセル構造を形成することで、膜中においても導電剤の存在密度の不均一部分を持たせることで、印加する現像バイアスの局所的集中を発生させ、多数のリーク点を形成せしめたためと考えている。
【００２３】
また、リーク開始ＤＣ電圧が０．５〜１００Ｖの現像ローラは、現像ローラの残留電位を低い値で安定におさえることができ、これにより現像ローラ上に形成された薄層からなるトナーの入れ替えがスムーズに行われることでトナーの電荷量（Ｑ／Ｍ）が安定になり、結果として高濃度のプリント画像が得られ、トナー飛散による機内汚れの発生も防止できる。
【００２４】
以下、本発明について詳細に説明する。
【００２５】
本発明の現像ローラは、導電性シャフトの外周に導電性を有する被覆層を形成して得られたもので、該被覆層中には体積基準におけるメディアン径（Ｄ50）５〜３０μｍの粒子（以下、粒子Ａともいう）を含有している。尚、被覆層の導電性は、被覆層中に導電剤を添加することにより付与される。
【００２６】
１．被覆層の層構成
被覆層の層構成は特に限定されず単層構成でも、下層と上層の２層構成でも良いが、導電性シャフトとの接着性が良好でフィルミング発生を防止すのに適した２層構成のものが好ましい。
【００２７】
２層構成の現像ローラは、少なくともバインダー樹脂、粒子Ａと導電剤を含有する塗布液を導電性シャフト上に塗布して下層を作製し、この下層の上に少なくともバインダー樹脂と導電剤を含有する塗布液を塗布して上層を作製して得ることができる。
【００２８】
図１は、本発明の現像ローラの一例を示す断面模式図である。
【００２９】
図１において、３２は現像ローラ、１は導電性シャフト、２０は被覆層、２１は上層、２２は下層、２３は粒子Ａ、２４は導電剤を示す。
【００３０】
図１（ａ）は導電性シャフト１の外周に被覆層２０を形成した現像ローラの概略図を示す。被覆層の層構成は図１（ｂ）に示すように導電性シャフト１の外周に粒子Ａ２３と導電剤２４を有する単層の被覆層２０を設けたもの、図１（ｃ）に示すように導電性シャフト１の外周に粒子Ａ２３と導電剤２４を有する下層２２と導電剤２４を有する上層２１からなる被覆層２０が設けたものでもよい。
【００３１】
２．被覆層の厚さ
現像ローラの被覆層の膜厚は、リーク開始ＤＣ電圧が制御しやすい５〜３０μｍが好ましい。２層構成の場合には下層の膜厚５〜２０μｍ、上層の膜厚２〜１０μｍが好ましい。
【００３２】
本発明における被覆層の膜厚とは、膜厚測定器を用い、図１の粒子Ａが無い部分の膜厚を２０点測定し、その平均値をいう。尚、膜厚測定器としては渦電流式膜厚計「ｆｉｓｃｈｅｒｓｃｏｐｅ」（ｆｉｓｃｈｅｒ社製）で測定したが、同様の測定精度を有する膜厚測定器であれば、測定器は問わない。なお、膜厚測定器は、公知の表面粗さ計を用いることができ、具体的には「サーフテストＳＶ３０００」（ミツトヨ社製）を挙げることができる。このとき、被覆層を剥がして導電性シャフト表面を露出させ、導電性シャフト表面を基準面にして膜厚を測定することも可能である。
【００３３】
３．リーク開始ＤＣ電圧
本発明に係る被覆層のリーク開始ＤＣ電圧について説明する。
【００３４】
リーク開始ＤＣ電圧は、０．５〜１００Ｖ、好ましくは１．０〜５０Ｖである。
【００３５】
リークは被覆層中の電気的及び形状的な不均一点に現像バイアスが集中し、電流が流れることにより起こる。リーク開始ＤＣ電圧が０．０５Ｖ未満とするとトナーの電荷も含めリークが発止し、いわゆるトナー飛散が発生しやすくなる。リーク開始ＤＣ電圧が１００Ｖを越えると、現像ローラ上にチャージが残りやすくなり、かぶりや現像ゴーストが発生しやすくなる。
【００３６】
尚、リーク開始ＤＣ電圧は、被覆層を形成する樹脂の種類、導電剤の種類及びその量、粒子Ａの種類、粒径及び量、被覆層の層構成及び厚さ、ベナードセル構造により制御することができ、特にベナードセル構造により調整する方法が好ましい。
【００３７】
本発明において、現像ローラのリーク開始ＤＣ電圧は、図２に示す装置を用いて、金属ローラ電極法により測定して得られた値である。
【００３８】
図２は、リーク開始ＤＣ電圧を測定する測定装置の概略図である。
【００３９】
図２において、１０１は電極ローラ、３２は現像ローラ、４は電流計、３はＤＣ電電源を示す。
【００４０】
即ち、ステンレス製の電極ローラ１０１を現像ローラ３２上に接触させ、電極ローラ１０１の自重と合わせ９．８Ｎで押圧し、この状態で現像ローラ３２の一端にＤＣ電源３からＤＣ電圧を印加し、電流計４に電流が流れ始めたＤＣ電圧を求め、その値をリーク開始ＤＣ電圧とする。
【００４１】
（測定条件）
測定環境：２０℃、５０ＲＨ％
電極ローラ荷重：９．８Ｎ（電極ローラ自重含む）
電極ローラ長さ：現像ローラの長さがカバーできる長さ
電極ローラ径：現像ローラの径と同じ
印加電圧：ＤＣ電圧０Ｖから２００Ｖまでを、２００秒かけて印加
リーク開始ＤＣ電圧測定：ＤＣ電圧を印加したときの電流値の変化グラフを作成し、電流値の傾きが変化する前と後の最小２乗法で求めた直線の交点の電圧をグラフから求め、リーク開始ＤＣ電圧とする。
【００４２】
図３は、ＤＣ電圧を印加したときの電流値の変化グラフからリーク開始ＤＣ電圧を求めるグラフの一例を示す。
【００４３】
図３において、１はＤＣ電圧を印加したときの電流値の変化を示すグラフ、２は電流値の傾きが変化する前の測定値から最小２乗法で求めた直線した直線、３は電流値の傾きが変化した後の測定値から最小２乗法で求めた直線、４は最小２乗法で求めた直線の交点を示す。
【００４４】
４．被覆層の体積抵抗
本発明の現像ローラの被覆層の体積抵抗は、１×１０3〜１×１０10Ω・ｃｍが好ましい。
【００４５】
本発明において、現像ローラの体積抵抗は、図２に示すような装置を用い、金属ローラ電極法により測定して得られた値である。
【００４６】
即ち、ステンレス製の電極ローラ１０１を現像ローラ３２上に接触させ、電極ローラ１０１の自重と合わせ９．８Ｎで押圧し、この状態でローラを回転させながら、現像ローラ３２の一端に＋１００Ｖの電圧を印加して電流値を計測し、下記式（１）から、現像ローラの体積抗を計算で求める。
【００４７】
式（１）
Ｒ＝Ｖ／Ｉ
（測定条件）
測定環境：２０℃、５０ＲＨ％
現像ローラ回転数：２７ｒｐｍ（電極ローラは現像ローラと共周り）
電極ローラ荷重：９．８Ｎ（電極ローラ自重含む）
電極ローラ長さ：現像ローラの長さがカバーできる長さ
電極ローラ径：現像ローラの径と同じ
測定項目：電流値（電圧印加  ５ｓｅｃ後の平均値）
５．体積基準におけるメディアン径（Ｄ50）５〜３０μｍの粒子
体積基準におけるメディアン径（Ｄ50）５〜３０μｍの粒子（粒子Ａ）は、リーク開始点を形成する目的で添加される。
【００４８】
粒子Ａの粒径は、体積基準におけるメディアン径（Ｄ50）が５〜３０μｍ、好ましくは７〜２０μｍのものである。
【００４９】
粒子Ａは、体積抵抗が１０15Ω・ｃｍ以上で、被覆層の形成に用いる塗布液に溶解せず、塗布液中に良好に分散するものが好ましい。
【００５０】
粒子Ａとしては、無機粒子や樹脂粒子を挙げることがでる。
【００５１】
無機粒子の具体例としては、シリカ、チタニア、アルミナを挙げることができる。
【００５２】
特に好ましくは樹脂粒子である。
【００５３】
樹脂粒子の具体例としては架橋アクリル系樹脂粒子、ナイロン６等のポリアミド系樹脂粒子、ポリエチレン、ポリプロピレン等のポリオレフィン系樹脂粒子、シリコーン系樹脂粒子、フェノール系樹脂粒子、ポリウレタン系樹脂粒子、スチレン系樹脂粒子、ベンゾグアナミン粒子等が挙げられる。
【００５４】
これらの中では架橋アクリル系樹脂粒子が好ましく用いられる。更に、粒子Ａは、その表面がシランカップリング剤で処理されているものが好ましい。
【００５５】
被覆層中に含有する粒子Ａの量は、５〜４０質量％が好ましく、１０〜３０質量％がより好ましい。
【００５６】
粒子Ａの体積基準におけるメディアン径（Ｄ50）は、「マルチサイザー３」（ベックマン・コールター製）に、データ処理用のコンピュータシステム（ベックマン・コールター製）を接続した装置を用いて測定、算出することができる。
【００５７】
体積基準におけるメディアン径（Ｄ50）の測定手順としては、粒子Ａ０．０２ｇを、界面活性剤溶液２０ｍｌ（粒子Ａの分散を目的として、例えば界面活性剤成分を含む中性洗剤を純水で１０倍希釈した界面活性剤溶液）で馴染ませた後、超音波分散を１分間行い、粒子Ａの分散液を作成する。この粒子Ａの分散液を、サンプルスタンド内のＩＳＯＴＯＮII（ベックマン・コールター製）の入ったビーカーに、測定濃度５〜１０％になるまでピペットにて注入し、測定機カウントを３００００個に設定して測定する。尚、マルチサイザー３のアパチャー径は１００μｍのものを使用する。
【００５８】
６．ベナードセル
本発明の現像ローラは、その表面に最長部の径５０〜５００μｍのベナードセル構造を有するものが好ましい。
【００５９】
本発明に係るベナードセルとは塗膜層を形成する際に、該塗膜層に発生する「ベナードセル（対流セル）現象」を意味し、塗膜層分散液による塗布層が乾燥、固化して塗膜層が形成される過程で、即ち、塗膜層分散液の塗布層中に含まれている溶剤が蒸発して塗布層が固化する過程で、塗膜層中の成分が塗膜層に対して垂直方向に対流を起こし、これに表面張力が加わることによって発生する多角形または部分的に多角形の表面形状をいう。
【００６０】
図４は、ベナードセル構造（多数の多角形が前後左右に形成されている）の一例を示す模式図である。
【００６１】
図４において、ａはベナードセル構造の境界、ｂは境界の中心、ｃはベナードセル構造の径を示す。
【００６２】
本発明でいうベナードセル構造の最長部の径とは、塗膜層表面を走査型電子顕微鏡で写真撮影し、表面に形成されたベナードセル構造の径をランダムに５０個画像解析し、ベナードセル構造の径の最長部を平均して求めた値である。
【００６３】
粒子とバインダーを含有する塗膜層の表面にベナードセル構造を形成させると、現像ローラのリーク開始ＤＣ電圧を上記範囲におさえやすい。ベナードセル構造の形状は多角形で、好ましくは六角形が好ましい。また、多角形の形状の内、六角形の占める割合が１０〜１００％（数ベース）が好ましく、２０〜１００％がより好ましい。
【００６４】
ベナードセルの最長部の径は５０〜５００μｍが好ましく、７０〜４００μｍがより好ましい。
【００６５】
ベナードセルの最長部の径をこの範囲とすることで、リーク開始ＤＣ電圧を上記範囲内におさめることができる。即ち、ベナードセル最長部の径が５００μｍより大きいと現像ローラ上にチャージが残りやすくなり、５０μｍより小さいとリークが発生し、いわゆるトナー飛散が発生しやすくなる。
【００６６】
本発明の被覆層におけるベナードセル構造の大きさや深さのコントロールは、被覆層分散液の粘度、表面張力や溶剤組成、種類、更には、塗布量、膜厚、乾燥条件等を適宜選択することによって行なえる。
【００６７】
また、被覆層分散液として粘度７〜２５０×１０-3Ｐａ・ｓものを利用することもベナードセルを形成させるのに好ましい。この粘度範囲では塗布層中の溶媒蒸発に伴う分散液の対流が発生しやすい。一方、分散液の粘度が２５０×１０-3Ｐａ・ｓを超える高粘度のもの、或いは７×１０-3Ｐａ・ｓ未満の低粘度のものでは、塗布層中に含まれている溶剤が蒸発して塗布層が固化する過程での塗布層中の分散液の対流の発生が無いか、或いは対流の程度が低過ぎるために、ベナードセルが形成されない恐れがあるためである。
【００６８】
また、被覆層を形成する被覆層分散液の膜厚が薄いと、塗布層中の溶媒蒸発に伴う分散液の対流が発生しにくくなり、ベナードセル構造が形成されない恐れがあるためである。尚、粘度は、Ｂ型粘度計（東機産業社製）により測定した値である。
【００６９】
７．現像ローラの作製
現像ローラは、導電性シャフトの外周に導電性を有する被覆層を設けたものである。
【００７０】
以下、上層と下層を有する２層構成の現像ローラの作製について説明する。
【００７１】
《導電性シャフトの準備》
本発明に用いられる導電性シャフトは、現像ローラ表面に蓄積される電荷をリークさせる部材も兼ねるため、導電性（例えば、１０-3Ω・ｃｍ以下）の金属で構成されることが好ましい。代表的なものとして、直径１〜３０ｍｍのステンレス鋼（例えばＳＵＳ３０３）、鉄、アルミニウム、ニッケル、アルミニウム合金、ニッケル合金等の導電性金属があり、また導電性樹脂で構成されるものでも良い。
【００７２】
《下層の作製》
下層は、バインダー樹脂を溶解した溶液に、本発明に係る粒子Ａ、導電性物質として電子導電剤やイオン導電剤を混合した塗布液を調製し、この塗布液を浸漬塗布法やスプレー塗布法等により導電性シャフトの外周に塗布し、乾燥して下層を形成する。
【００７３】
《上層の作製》
上層は、バインダー樹脂を溶解した溶液に、導電剤として電子導電剤やイオン導電剤を混合した塗布液を調製し、前記下層の上に浸漬法やスプレー塗布法等により塗布し、ベナードセルが形成される条件で乾燥を行い、上層を形成する。
【００７４】
〈バインダー樹脂〉
被覆層の形成に用いるバインダー樹脂としては、特に限定されるものではないが、具体的には、尿素樹脂、メラミン樹脂、アルキッド樹脂、フェノール変性・シリコーン変性等の変性アルキッド樹脂、オイルフリーアルキッド樹脂、アクリル樹脂、シリコーン樹脂、フッ素樹脂、フェノール樹脂、ポリアミド樹脂、エポキシ樹脂、ポリエステル樹脂、マレイン酸樹脂、ウレタン樹脂等を挙げることができる。この内、被膜強度、耐摩耗性、トナー帯電性等の観点から、ウレタン樹脂、ポリアミド樹脂、アクリル樹脂等が好ましく用いられる。中でも、良好な耐摩耗性が得られる点から、ウレタン樹脂を用いることが特に好ましい。
【００７５】
ウレタン樹脂としては、例えばポリヒドロキシ化合物とイソシアネート化合物を含むウレタン原料を反応させて得たもの、例えば、プレポリマーを架橋反応させる方法で得たものや、ポリオールをワン・ショット法にてポリイソシアネー卜と反応させる方法で得たものなどが挙げられる。
【００７６】
この場合、ウレタン樹脂を得る際に用いられるポリヒドロキシル化合物としては、一般の軟質ポリウレタンフォームやウレタンエラストマーの製造に用いられるポリオール、例えば、末端にポリヒドロキシル基を有するポリエーテルポリオール、ポリエステルポリオール、ポリエーテルポリエステルポリオールが挙げられるほか、ポリブタジエンポリオールやポリイソプレンポリオール等のポリオレフィンポリオール、ポリオール中でエチレン性不飽和単量体を重合させて得られるいわゆるポリマーポリオール等の一般的なポリオールを使用することができる。また、イソシアネート化合物としては、同様に一般的な軟質ポリウレタンフォームやウレタンエラストマーの製造に使用されるポリイソシアネート、即ち、トリレンジイソシアネート（ＴＤＩと表すことがある）、粗製ＴＤＩ、４，４′−ジフェニルメタンジイソシアネート（ＭＤＩと表すことがある）、粗製ＭＤＩ、炭素数２〜１８の脂肪族ポリイソシアネート、炭素数４〜１５の脂環式ポリイソシアネート及びこれらポリイソシアネートの混合物や変性物、例えば部分的にポリオール類と反応させて得られるプレポリマー等を用いることができる。特に被覆層をユニバーサル硬さを低くする目的でポリイソシアネートの混合比率を低くしても良い。
【００７７】
また、ウレタン樹脂は、ポリヒドロキシル化合物及びポリイソシアネートを含む、１液型や２液型のウレタン原料を用いて調製しても良いし、必要に応じてエポキシ樹脂やメラミン樹脂を架橋剤として用いても良い。
【００７８】
ポリアミド樹脂としては、ポリアミド６、６・６、６・１０、６・１２、１１、１２、１２・１２及びそれらのポリアミドの異種モノマー間の重縮合から得られるポリアミドなどであり、作業性の面からアルコール可溶性のものが好んで用いられている。例えばポリアミドの３元共重合体や４元共重合体の分子量を調整したもの、またはポリアミド６やポリアミド１２をメトキシメチル化し、アルコールや水に可溶性としたものが挙げられる。
【００７９】
また、アクリル樹脂としては、ポリアクリレート、ポリメチルメタクリレート、ポリメチルエタクリレート、これらの側鎖末端をヒドロキシアルキル基等で置換したもの、及び、これらの共重合体等が用いられる。
【００８０】
《導電剤》
導電剤としては、電子導電剤とイオン導電剤を挙げることができる。導電剤の種類やその配合量により抵抗値を調整することができる。
【００８１】
〈電子導電剤〉
電子導電剤としては、カーボンブラック、グラファイト、アルミニウム、銅、錫、ステンレス鋼等の各種導電性金属または合金、酸化錫、酸化亜鉛、酸化インジウム、酸化チタン、酸化錫一酸化アンチモン固溶体、酸化錫一酸化インジウム固溶体等の各種導電性金属酸化物、これらの導電性材料で被膜された絶縁性物質などの微粉末を用いることができる。この内、カーボンブラックが、比較的容易に入手でき良好な帯電性が得られるので好ましく用いられる。
【００８２】
カーボンブラックは、その種類には、特に制限はなく、ケッチェンブラック、チャンネルブラック、ファーネスブラック等の従来公知の種々のカーボンブラックを使用することができる。カーボンブラックの配合量は、使用するカーボンブラックの種類によって異なるために特に限定されないが、通常、樹脂成分１００質量部に対して５〜４０質量部とするのが好ましく、より好ましくは１０〜３０質量部の範囲である。
【００８３】
〈イオン導電剤〉
イオン導電剤としては、従来から無機イオン塩や有機イオン塩として公知のものが、何れも適宜に選択使用できる。具体的には、Ｌｉ、ＬｉＣｌ、ＮａＩ、ＮａＢｒ、ＫＩ等のアルカリ金属ハライド、ＬｉＣｌＯ4、ＫＣｌＯ4、ＣｕＣ12Ｍｇ（ＣｌＯ4）2等の過塩素酸塩、ＬｉＳＣＮ、ＮａＳＣＮ、ＣｓＳＣＮ等のチオシアン酸塩等のごとき無機イオン塩や、脂肪族スルホン酸塩、高級アルコール硫酸エステル塩、高級アルコールリン酸エステル塩、高級アルコールエチレンオキサイド付加硫酸エステル塩、高級アルコールエチレンオキサイド付加リン酸エステル塩、４級アンモニウム塩、ベタイン等の有機イオン塩を挙げることができる。これらの中で特に好ましいものとして、トリメチルオクタデシルアンモニウムパークロレート、テトラメチルアンモニウムクロライド、ベンジルトリメチルアンモニウムクロライド等の４級アンモニウム塩を挙げることができる。このイオン導電剤は、１種類で用いても２種以上を組み合わせて用いても良い。
【００８４】
イオン導電剤の配合量は、特に制限はなく各種状況に応じて適宜選定されるが、被覆層を形成する樹脂成分１００質量部に対し０．００１〜５質量部が好ましく、０．０５〜２質量部がより好ましい。
【００８５】
８．非磁性１成分現像剤
本発明に係る非磁性１成分現像剤は、熱定着可能な非磁性１成分現像手段に用いることができるトナーであれば特に限定されることはない。
【００８６】
トナーの体積基準におけるメディアン径（Ｄ50）径は、高品質のトナー画像を得るという観点から３〜９μｍのものが好ましい。
【００８７】
トナーを構成する樹脂の具体例としては、ポリエステル樹脂、アクリル樹脂を挙げることができる。尚、トナーの体積基準におけるメディアン径（Ｄ50）径の測定は、粒子Ａの体積基準におけるメディアン径（Ｄ50）径の測定と同じ方法で行うことができる。
【００８８】
トナーの製造方法は特に限定されず、公知の重合法や粉砕法により作製することができる。
【００８９】
９．現像装置
次に、本発明に係る現像装置について説明する。
【００９０】
本発明の現像ローラは、その表面に非磁性１成分現像剤を保持して搬送し、該現像剤を潜像担持体表面の潜像に付着させる現像装置を用い、該潜像を可視化する画像形成方法に用いられる。
【００９１】
図５は、本発明の現像ローラが装着して用いられる現像器の一例を示す概要断面図である。
【００９２】
図５において、１０は潜像保持体（感光体ドラム）であり、潜像形成は図示しない電子写真プロセス手段または静電記録手段により成される。３２は現像ローラであり、アルミニウム或いはステンレス等からなる導電性シャフトに被覆層が設けられている。
【００９３】
トナーＴはホッパ６に貯蔵されており、供給ロール４によって現像ローラ上へ供給される。供給ロールはポリウレタンフォーム等の発泡材より成っており、現像ローラ３２に対して、順または逆方向に相対速度をもって回転し、トナー供給とともに、現像ローラ上の現像後のトナー（未現像トナー）のはぎ取りも行っている。現像ローラ３２上に供給されたトナーはトナー薄層化と帯電を行う部材の一種であるトナー規制ブレード５によって均一なトナーの薄層が形成される。
【００９４】
トナー規制ブレードと現像ローラとの当接圧力は、現像ローラ母線方向の線圧として、３〜２５０Ｎ／ｍ、好ましくは１０〜３０Ｎ／ｍが有効である。当接圧力を上記範囲とすることによりが３Ｎ／ｍより小さい場合、均一なトナーの薄層の形成が困難となり、トナーの帯電量分布がブロードになりかぶりや飛散の原因となることがある。また当接圧力が２５０Ｎ／ｍを超えると、トナーに大きな圧力がかかり、トナーが劣化するため、トナーの凝集が発生するなど好ましくない。また現像ローラを駆動させるために大きなトルクを要するため好ましくない。即ち、当接圧力を３〜２５０Ｎ／ｍに調整することで、トナーの帯電量を瞬時に立ち上げることが可能になる。
【００９５】
均一なトナーの薄層の形成と帯電を行うトナー規制ブレード５としては、弾性ブレードや弾性ローラ等が挙げられ、摩擦帯電によりトナーに所望の極性に帯電させることが可能な材質で形成される。
【００９６】
尚、トナー規制ブレードにより現像ローラ上にトナーを薄層コートする非磁性１成分トナーにおいては、十分な画像濃度を得るために、現像ローラ上のトナー層の厚さを現像ローラと感光体ドラムとの対向空隙長よりも小さくし、いわゆる非接触現像方式とし、この空隙に交番電場を印加することが好ましい。感光体面と現像ローラ面には５０〜５００μｍ、より好ましくは１００〜３００μｍの間隙を設け、一方現像ローラ上に設けるトナー層は、トナー粒子１〜３層程度に重なっている、膜厚としては５〜３０μｍのトナー層であることが好ましい。尚、現像ローラ上のトナー層の膜厚は顕微鏡観察により求めることができる。
【００９７】
即ち、実際の画像形成装置に装填した現像カートリッジを現像プロセスの断面方向より平行光を照射し、高速・高解像力カメラ（例えば、Ｐｈｏｔｏｒｏｎ社製：ＦＡＳＴＣＡＭ  ＭＡＸにて撮影速度１００，０００（ＦＰＳ））により撮影し、現像部の挙動を可視化したものから計測できる。
【００９８】
現像ローラ上のトナー薄層の膜厚（ａ）は、感光体に近接する領域の現像ローラ上のトナー層と感光体間の間隙（ｂ）と、現像ローラと感光体に挟まれた現像ニップ中央の間隔（ｃ）を測定し、その差（ａ＝ｃ−ｂ）より求められる。
【００９９】
また、図５に示すバイアス電源７により、現像ローラ３２と感光体ドラム１０との間に交番電場または交番電場に直流電場を重畳した現像バイアスを印加することにより、現像ローラ上から感光体ドラム上へのトナー移動を容易にし、良質の画像を得ることができる。
【０１００】
１０．フルカラー画像形成装置
次に、フルカラー画像形成装置について説明する。
【０１０１】
図６は、フルカラー画像形成装置の一例を示す概略断面図である。
【０１０２】
図６に示すフルカラー画像形成装置においては、回転駆動される感光体ドラム１０の周囲に、この感光体ドラム１０の表面を所定の電位に均一に帯電させる帯電手段１１１や、この感光体ドラム１０上に残留したトナーを掻き落すクリーナ１１２が設けられている。
【０１０３】
また、帯電手段１１１によって帯電された感光体ドラム１０をレーザビームによって走査露光するレーザ走査光学系２０が設けられており、このレーザ走査光学系２０はレーザダイオード，ポリゴンミラー，ｆθ光学素子を内蔵した周知のものであり、その制御部にはイエロー，マゼンタ，シアン，ブラック毎の印字データがホストコンピュータから転送されるようになっている。そして、このレーザ走査光学系２０は、上記の各色毎の印字データに基づいて、順次レーザビームとして出力し、感光体ドラム１０上を走査露光し、これにより感光体ドラム１０上に各色毎の静電潜像を順次形成するようになっている。
【０１０４】
また、このように静電潜像が形成された感光体ドラム１０に各色のトナーを供給してフルカラーの現像を行うフルカラー現像装置３０は、支軸３３の周囲にイエロー、マゼンタ、シアン、ブラックの各非磁性１成分トナーを収容させた４つの色別の現像器３１Ｙ、３１Ｍ、３１Ｃ、３１Ｂｋが設けられており、支軸３３を中心として回転し、各現像器３１Ｙ、３１Ｍ、３１Ｃ、３１Ｂｋが感光体ドラム１０と対向する位置に導かれるようになっている。
【０１０５】
また、このフルカラー現像装置３０における各現像器３１Ｙ、３１Ｍ、３１Ｃ、３１Ｂｋにおいては、上記図６に示すように、回転してトナーを搬送する現像剤担持体（現像ローラ）３２の外周面にトナー規制部材が圧接されており、このトナー規制部材により、現像ローラ３２によって搬送されるトナーの量を規制すると共に、搬送されるトナーを帯電させるようになっている。尚、このフルカラー現像装置３０においては、現像ローラ３２によって搬送されるトナーの規制と帯電とを適切に行うために、トナー規制部材を２つ設けるようにしても良い。
【０１０６】
そして、上記のようにレーザ走査光学系２０によって感光体ドラム１０上に各色の静電潜像が形成される毎に、上記のように支軸３３を中心にして、このフルカラー現像装置３０を回転させ、対応する色彩のトナーが収容された現像器３１Ｙ、３１Ｍ、３１Ｃ、３１Ｂｋを感光体ドラム１０と対向する位置に順々に導き、各現像器３１Ｙ、３１Ｍ、３１Ｃ、３１Ｂｋにおける現像ローラ３２を感光体ドラム１０に非接触で、上記のように各色の静電潜像が順々に形成された感光体ドラム１０上に、帯電された各色のトナーを順々に供給して現像を行うようになっている。
【０１０７】
また、このフルカラー現像装置３０より感光体ドラム１０の回転方向下流側の位置には、中間転写体として、回転駆動される無端状の中間転写ベルト４０が設けられており、この中間転写ベルト４０は感光体ドラム１０と同期して回転駆動されるようになっている。そして、この中間転写ベルト４０は回転可能な１次転写ローラ４１により押圧されて感光体ドラム１０に接触するようになっており、またこの中間転写ベルト４０を支持する支持ローラ４２の部分には、２次転写ローラ４３が回転可能に設けられ、この２次転写ローラ４３によって記録紙等の記録材Ｓが中間転写ベルト４０に押圧されるようになっている。
【０１０８】
更に、前記のフルカラー現像装置３０とこの中間転写ベルト４０との間のスペースには、中間転写ベルト４０上に残留したトナーを掻き取るクリーナ５０が中間転写ベルト４０に対して接離可能に設けられている。
【０１０９】
また、普通紙等の記録材Ｓを中間転写ベルト４０に導く給紙手段６０は、記録材Ｓを収容させる給紙トレイ６１と、この給紙トレイ６１に収容された記録材Ｓを１枚ずつ給紙する給紙ローラ６２と、上記の中間転写ベルト４０上に形成された画像と同期して給紙された記録材Ｓを中間転写ベルト４０と上記の２次転写ローラ４３との間に送るタイミングローラ６３とで構成されており、このようにして中間転写ベルト４０と２次転写ローラ４３との間に送られた記録材Ｓを２次転写ローラ４３によって中間転写ベルト４０に押圧させて、中間転写ベルト４０からトナー像を記録材Ｓへ押圧転写させるようになっている。
【０１１０】
一方、上記のようにトナー像が押圧転写された記録材Ｓは、エアーサクションベルト等で構成された搬送手段６６により定着装置７０に導かれるようになっており、この定着装置７０において転写されたトナー像が記録材Ｓ上に定着され、その後、この記録材Ｓが垂直搬送路８０を通して装置本体１００の上面に排出されるようになっている。
【０１１１】
次に、このフルカラー画像形成装置を用いてフルカラーの画像形成を行う動作について具体的に説明する。
【０１１２】
まず、感光体ドラム１０と中間転写ベルト４０とを同じ周速度でそれぞれの方向に回転駆動させ、感光体ドラム１０を帯電手段１１１によって所定の電位に帯電させる。
【０１１３】
そして、このように帯電された感光体ドラム１０に対して、上記のレーザ走査光学系２０によりイエロー画像の露光を行い、感光体ドラム１０上にイエロー画像の静電潜像を形成した後、この感光体ドラム１０にイエロートナーを収容させた現像器３１Ｙから前記のようにトナー規制部材によって荷電されたイエロートナーを供給してイエロー画像を現像し、このようにイエローのトナー像が形成された感光体ドラム１０に対して中間転写ベルト４０を１次転写ローラ４１によって押圧させ、感光体ドラム１０に形成されたイエローのトナー像を中間転写ベルト４０に１次転写させる。
【０１１４】
このようにしてイエローのトナー像を中間転写ベルト４０に転写させた後は、前記のようにフルカラー現像装置３０を支軸３３を中心にして回転させ、マゼンタトナーが収容された現像器３１Ｍを感光体ドラム１０と対向する位置に導き、上記のイエロー画像の場合と同様に、レーザ走査光学系２０により帯電された感光体ドラム１０に対してマゼンタ画像を露光して静電潜像を形成し、この静電潜像をマゼンタトナーが収容された現像器３１Ｍによって現像し、現像されたマゼンタのトナー像を感光体ドラム１０から中間転写ベルト４０に１次転写させ、更に同様にして、シアン画像及びブラック画像の露光，現像及び１次転写を順々に行って、中間転写ベルト４０上にイエロー，マゼンタ，シアン，ブラックのトナー画像を順々に重ねてフルカラーのトナー像を形成する。
【０１１５】
そして、中間転写ベルト４０上に最終のブラックのトナー像が１次転写されると、記録材Ｓをタイミングローラ６３により２次転写ローラ４３と中間転写ベルト４０との間に送り、２次転写ローラ４３により記録材Ｓを中間転写ベルト４０に押圧させて、中間転写ベルト４０上に形成されたフルカラーのトナー像を記録材Ｓ上に２次転写させる。
【０１１６】
そして、このようにフルカラーのトナー像が記録材Ｓ上に２次転写されると、この記録材Ｓを上記の搬送手段６６により定着装置７０に導き、この定着装置７０によって転写されたフルカラーのトナー像を記録材Ｓ上に定着させ、その後、この記録材Ｓを垂直搬送路８０を通して装置本体１の上面に排出させるようになっている。
【実施例】
【０１１７】
以下に、実施例を挙げて具体的に説明するが、本発明の実施態様はこれらに限定されるものではない。
【０１１８】
以下の手順で現像ローラを作製した。
【０１１９】
《導電性シャフトの準備》
現像ローラの軸体として、ＳＵＳ３０３の導電性シャフトを準備した。これを「シャフト１」とする。
【０１２０】
《粒子Ａの準備》
（粒子Ａ１の準備）
体積基準におけるメディアン径（Ｄ50）が５．０μｍの架橋アクリル樹脂粒子を「粒子Ａ１」とする。
【０１２１】
（粒子Ａ２の準備）
体積基準におけるメディアン径（Ｄ50）が１５．０μｍの架橋アクリル樹脂粒子を「粒子Ａ２」とする。
【０１２２】
（粒子Ａ３の準備）
体積基準におけるメディアン径（Ｄ50）が３０．０μｍの架橋アクリル樹脂粒子を「粒子Ａ３」とする。
【０１２３】
（粒子Ａ４の準備）
体積基準におけるメディアン径（Ｄ50）が３．０μｍのナイロン粒子を「粒子Ａ４」とする。
【０１２４】
（粒子Ａ５の準備）
体積基準におけるメディアン径（Ｄ50）が３３．０μｍのポリエチレン粒子を「粒子Ａ５」とする。
【０１２５】
（粒子Ａ６の準備）
体積基準におけるメディアン径（Ｄ50）が５．０μｍの架橋アクリル樹脂粒子１０質量部、シランカップリング剤「ヘキサメチルジシラザン」３０質量部、メタノール１００質量部を撹拌分散して分散液を作製し、この分散液を５０℃の温度で、１日間放置した後、固液分離、乾燥して架橋アクリル樹脂粒子の表面をヘキサメチルジシラザンで処理した「粒子Ａ６」を作製した。
【０１２６】
《現像ローラの作製》
〈現像ローラ１の作製〉
（下層の形成）
メチルエチルケトン５００質量部に、熱可塑性エラストマーであるウレタン樹脂「ニッポラン５１９９」（日本ポリウレタン社製）１００質量部を溶解した溶液に、導電剤としてカーボンブラック「ケッチェンブラックＥＣ３００Ｊ」（ライオン社製）１５質量部、「粒子Ａ１」２０質量部とをサンドミルを用いて２時間分散させ、下層形成用塗布液を調製した。これを「下層形成用塗布液１」とする。
【０１２７】
「下層層形成用塗布液１」を「シャフト１」の外周面にスプレー塗布した後、１２０℃で１時間乾燥を行い、膜厚１０μｍの「下層１」を形成した。
【０１２８】
（上層の形成）
メチルエチルケトン５００質量部に、熱可塑性エラストマーであるウレタン樹脂「ニッポラン５１９９」（日本ポリウレタン社製）１００質量部を溶解した溶液に、カーボンブラック「ケッチェンブラックＥＣ３００Ｊ」（ライオン社製）２０質量部をサンドミルを用いて２時間分散させ、上層形成用塗布液を調製した。これを「上層形成用塗布液１」とする。
【０１２９】
「上層層形成用塗布液１」を「下層１」の外周面にスプレー塗布した後、１２０℃で１時間乾燥を行い、膜厚５μｍの「上層１」を形成し、「現像ローラ１」を作製した。上層の表面を走査型電子顕微鏡で写真撮影し、その画像を前記の方法で解析したところ最長部の径が５０μｍのベナードセル構造が確認された。
【０１３０】
〈現像ローラ２の作製〉
現像ローラ１の作製において、下層を構成する「粒子Ａ１」を「粒子Ａ２」に変更、及び下層を構成するカーボンブラックの添加量を１５部から２０部に変更した以外は同様にして「現像ローラ２」を作製した。上層の表面を走査型電子顕微鏡で写真撮影し、その画像を前記の方法で解析したところ最長部の径が１００μｍのベナードセル構造が確認された。
【０１３１】
〈現像ローラ３の作製〉
現像ローラ１の作製において、下層を構成する「粒子Ａ１」を「粒子Ａ３」に変更、及び下層と上層を構成するカーボンブラックの添加量を３０部に変更した以外は同様にして「現像ローラ３」を作製した。
上層の表面を走査型電子顕微鏡で写真撮影し、その画像を前記の方法で解析したところ最長部の径が５００μｍのベナードセル構造が確認された。
【０１３２】
〈現像ローラ４の作製〉
（下層の形成）
現像ローラ１の作製において、下層を構成する「粒子Ａ１」を「粒子Ａ２」に変更、及び下層を構成するカーボンブラックの添加量を１５部から２０部に変更して下層を形成した。
【０１３３】
（上層の形成）
メチルエチルケトン５００質量部に、熱可塑性エラストマーであるウレタン樹脂「ニッポラン５１９９」（日本ポリウレタン社製）１００質量部を溶解した溶液に、カーボンブラック「ケッチェンブラックＥＣ３００Ｊ」（ライオン社製）２０質量部、シリコーンオイル「ＫＦ−９６」（信越化学社製）０．１質量部をサンドミルを用いて２時間分散させ、上層形成用塗布液を調製した。これを「上層形成用塗布液４」とする。
【０１３４】
「上層層形成用塗布液４」を現像ローラ２の「下層１」の外周面にスプレー塗布した後、１２０℃で１時間乾燥を行い、膜厚２μｍの「上層４」を形成し、「現像ローラ４」を作製した。上層の表面を走査型電子顕微鏡で写真撮影し、その画像を観察したところベナードセル構造は確認できなかった。
【０１３５】
〈現像ローラ５の作製〉
現像ローラ２の作製において、下層を構成する「粒子Ａ２」を「粒子Ａ６」に変更した以外は同様にして「現像ローラ５」を作製した。上層の表面を走査型電子顕微鏡で写真撮影し、その画像を前記の方法で解析したところ最長部の径が７０μｍのベナードセル構造が確認された。
【０１３６】
〈現像ローラ６の作製〉
現像ローラ１の作製において、下層を構成する「粒子Ａ１」を「粒子Ａ４」に、及び下層と上層を構成するカーボンブラックの添加量を１０質量部に変更した以外は同様にして「現像ローラ６」を作製した。上層の表面を走査型電子顕微鏡で写真撮影し、その画像を前記の方法で解析したところ最長部の径が４０μｍのベナードセル構造が確認された。
【０１３７】
〈現像ローラ７の作製〉
現像ローラ１の作製において、下層を構成する「粒子Ａ１」を「粒子Ａ５」に、及び下層と上層を構成するカーボンブラックの添加量を３３質量部に変更した以外は同様にして「現像ローラ７」を作製した。上層の表面を走査型電子顕微鏡で写真撮影し、その画像を前記の方法で解析したところ最長部の径が６００μｍのベナードセル構造が確認された。
【０１３８】
〈現像ローラ８の作製〉
現像ローラ４の作製において、下層と上層を構成するカーボンブラックの添加量を４２質量部に変更した以外は同様にして「現像ローラ８」を作製した。上層の表面を走査型電子顕微鏡で写真撮影し、その画像を観察したところベナードセル構造は確認できなかった。
【０１３９】
〈現像ローラ９の作製〉
現像ローラ４の作製において、下層と上層を構成するカーボンブラックの添加量を４質量部に変更した以外は同様にして「現像ローラ９」を作製した。上層の表面を走査型電子顕微鏡で写真撮影し、その画像を観察したところベナードセル構造は確認できなかった。
【０１４０】
〈現像ローラ１０の作製〉
現像ローラ４の作製において、下層を構成する「粒子Ａ２」を除いた以外は同様にして「現像ローラ１０」を作製した。上層の表面を走査型電子顕微鏡で写真撮影し、その画像を観察したところベナードセル構造は確認できなかった。
【０１４１】
表１に、現像ローラを作製時に用いた下層の組成と膜厚、上層の組成と膜厚、ベナードセル構造の最長部の径、得られた現像ローラのリーク開始ＤＣ電圧と体積抵抗を示す。
【０１４２】
【表１】
2008096870.tif 000003
【０１４３】
尚、膜厚、リーク開始ＤＣ電圧及び体積抵抗は、前記の測定方法で測定して求めた値である。
【０１４４】
《評価装置》
現像ローラの評価装置としては、カラーレーザプリンタ「Ｍａｇｉｃｏｌｏｒ２３００ＤＬ」（毎分５枚／Ａ４縦送り）（コニカミノルタビジネステクノロジーズ社製）を用いた。
上記で作製した現像ローラを順次装填して行った。
【０１４５】
《性能評価》
現像ローラの性能評価は、上記で作製した現像ローラを上記評価装置に順次装填し、画素率２０％（イエロー、マゼンタ、シアン、ブラックのフルカラーモード）のＡ４サイズ原稿を、常温常湿（２０℃、５０％ＲＨ）環境で、連続５０００枚プリントし、点状の画像欠陥、かぶり及び現像ゴーストの発生状態で行った。尚、評価基準の○以上を合格とした。
【０１４６】
（点状画像欠陥）
点状画像欠陥は、プリント開始時と５０００枚プリント時に白地原稿をプリントし、リークによる画像ノイズについて評価した。リークによる画像ノイズはプリント画像上に点状の欠陥が発生するものであって、トナーがプリント画像面で集合せず広い領域に散らばって、うっすらと地肌が汚れる現象であるかぶりと区別できる。尚、プリント画像上の点状欠陥は、目視により評価を行った。
【０１４７】
評価基準
◎：リークによる画像ノイズは認められず良好
○：リークによる画像ノイズが僅かに認められるが、実用上問題とならないレベル
×：リークによる画像ノイズが多数認められ、実用上問題となるレベル。
【０１４８】
（かぶり）
かぶりは、プリント開始時と５０００枚プリント時に白地原稿をプリントし評価した。かぶりはトナーがプリント画像面で集合せず広い領域にわたり散らばって、うっすらと地肌が汚れる現象であり、いくつかの集合したトナーによって点状の画像欠陥となるトナーこぼれと区別できる。尚、かぶりは、印字されていないプリント用紙（白紙）の濃度を２０カ所測定し、その平均値を白紙濃度とし、次に、白地原稿をプリントしたプリント用紙の白地部分を同様に２０カ所濃度を測定し平均濃度を算出し、その平均濃度から前記白紙濃度を引いた値をかぶり濃度として評価した。測定は反射濃度計「ＲＤ−９１８（マクベス社製）」を用いて行った。
【０１４９】
評価基準
◎：かぶり濃度が、０．００５未満で良好
○：かぶり濃度が、０．００５以上、０．０１未満で実用上問題ないレベル
×：かぶり濃度が、０．０１以上で実用上問題となるレベル。
【０１５０】
（現像ゴースト）
現像ゴーストは、前の現像画像の一部が次の現像時に残像（現像ゴースト）として現れる現象である。現像ゴーストの評価は、文字画像をプリントした後、ハーフトーン画像をプリントしたときに、ハーフトーン画像上に前の文字画像が現れる程度で行った。
【０１５１】
評価基準
◎：文字の現像ゴーストが、ハーフトーン画像部に現れず
○：文字の現像ゴーストが、ハーフトーン画像部に見られるが実用上問題ないレベル
×：文字の現像ゴーストが、ハーフトーン画像部にはっきりと見られ、実用上問題となるレベル。
【０１５２】
表２に、評価結果を示す。
【０１５３】
【表２】
2008096870.tif 000004
【０１５４】
表２の評価結果から、実施例１〜５の「現像ローラ１〜５」は全てで良好な結果が得られ、本発明の効果を発現することが確認された。一方、比較例１〜５の「現像ローラ６〜１０」は、評価項目の何れかで満足な結果が得られず、本発明の効果を発現しないことが確認された。
【図面の簡単な説明】
【０１５５】
【図１】本発明の現像ローラの一例を示す断面模式図である。
【図２】リーク開始ＤＣ電圧を測定する測定装置の概略図である。
【図３】ＤＣ電圧を印加したときの電流値の変化グラフからリーク開始ＤＣ電圧を求めるグラフの一例を示す。
【図４】ベナードセル構造（多数の多角形が前後左右に形成されている）の一例を示す模式図である。
【図５】本発明に係る現像装置の一例を示す断面概略図である。
【図６】フルカラー画像形成装置の一例を示す概略断面図である。
【符号の説明】
【０１５６】
３２  現像ローラ
１  導電性シャフト
２０  被覆層
２１  上層
２２  下層
２３  粒子Ａ
２４  導電剤
【図１】
2008096870.tif 000005
【図２】
2008096870.tif 000006
【図３】
2008096870.tif 000007
【図４】
2008096870.tif 000008
【図５】
2008096870.tif 000009
【図６】
2008096870.tif 000010